(57)【特許請求の範囲】
【請求項１】
加熱した手袋成形型を所定温度に保った塩化ビニル樹脂溶液中に浸漬して引き上げることにより、同手袋成形型の表面に塩化ビニルペーストを付着して成膜し、該塩化ビニルペーストの皮膜を所定の温度にて所定時間加熱してセミキュアし、上記手袋成形型は電極とアースとの間に作られる電界中にて回転させると同時に、上記電極の上からパイルを均等に散布して落下せしめ、このパイルを上記電界により整列して、手袋成形型に被着するセミキュア状態の塩化ビニル樹脂の表面に突き刺して付着せしめ、その後、手袋成形型に被着した塩化ビニルをキュアして成る合成樹脂製手袋の製造方法。
【請求項２】
手袋成形型の表面に成膜した塩化ビニルペーストをセミキュアする際の加熱温度と加熱時間との設定範囲を２００℃にて２０分を上限とし、且つ、１００℃にて２分を下限とした請求項１記載の塩化ビニル製手袋の製造方法。
【請求項３】
請求項１又は２記載の製造方法により製造した塩化ビニル製手袋であって、手袋本体を形成する唯一層の塩化ビニル樹脂層と、該塩化ビニル樹脂層の表層に突き刺さって植毛される植毛とから成なり、上記塩化ビニル樹脂層の要素及び植毛の要素以外に、付加的要素を加えることなく構成した塩化ビニル製手袋。
【請求項４】
塩化ビニルによる手袋本体の肉厚を０．１mmから１．５mmとした請求項３記載の塩化ビニル製手袋。
【発明の詳細な説明】
【０００１】
【発明の属する技術分野】
この発明は、塩化ビニル製の手袋に関し、さらに詳しくは、手袋内面にパイルを植毛した塩化ビニル製手袋に関する。
【０００２】
【従来の技術】
従来、水仕事等の作業を行なう際に使用する塩化ビニル製の手袋の中には、装着する際に手袋内面と手の間に生じる粘着により、手袋の装着が上手く行なえないことや、装着した際の感触が悪いこと、さらに、手の汗により手袋の内部が蒸れること等を理由に、手袋本体の内面にパイルを植毛したものがある。
【０００３】
【従来の技術】
従来、上記したように手袋本体の内面にパイルを植毛したものを製造するには、所定温度に加熱した手袋成形型を所定温度に保った塩化ビニル樹脂溶液の槽の中に１回若しくは２回浸漬することにより、同手袋成形型の表面に塩化ビニルペーストを付着させて成膜する。槽の中から手袋成形を引き上げたならば、同型の表面に付着した塩化ビニルペーストを予備乾燥した後、所定温度の雰囲気内にて、所定時間加熱することによりセミキュアする。
【０００４】
その後、上記手袋成形型は、ラテックスや塩化ビニル樹脂等の溶液内に浸漬して、上記手袋本体となる塩化ビニルの表面（手袋内面）に接着膜を付着させる。そして、手袋成形型をパイルが均等に落下する雰囲気中にて回転することにより、パイルを塩化ビニル樹脂の表面に形成した接着皮膜に全面的に付着させる。その後、上記手袋成形型は、再び所定温度にて所定時間加熱し、上記塩化ビニル樹脂とその表面に付着した塩化ビニル樹脂をキュアし、十分に冷却してから手袋成形から製品を反転離型している。
【０００５】
【発明が解決しようとする課題】
上述したように、従来の塩化ビニル製手袋は、塩化ビニル樹脂からなる手袋本体の内面にパイルを植毛するために、セミキュアした塩化ビニル樹脂の表面（手袋内面）に接着剤となる樹脂溶液を付着させる必要がある。そのため、上記した塩化ビニル製手袋を製造する際には、少なくとも２回の浸漬工程を必要としていた。
本願発明者は、上記したように手袋本体の内面にパイルを植毛して成る塩化ビニル樹脂製の手袋を製造する工程を合理的に削減する実験を繰り返し、その結果、従来の製造工程から接着剤となる樹脂溶液に浸漬する工程を行なわずに、塩化ビニル樹脂からなる手袋本体の内面にパイルを植毛することを可能とした。
【０００６】
本発明の課題は、上記した如く手袋本体の内面にパイルを植毛して成る塩化ビニル製手袋の製造方法に関し、従来の製造方法にて行なわれていたパイルを接着するための樹脂溶液に浸漬する工程を省くことにより、上記手袋の製造にかかる手間と時間を削減することにある。
【０００７】
【課題を解決するための手段】
本発明の塩化ビニル製手袋の製造方法は、加熱した手袋成形型を所定温度に保った塩化ビニル樹脂溶液中に浸漬して引き上げることにより、同手袋成形型の表面に塩化ビニルペーストを付着して成膜し、該塩化ビニルペーストの皮膜を所定の温度にて所定時間加熱してセミキュアし、上記手袋成形型は電極とアースとの間に作られる電界中にて回転させると同時に、上記電極の上からパイルを均等に散布して落下せしめ、このパイルを上記電界により整列して、手袋成形型に被着するセミキュア状態の塩化ビニル樹脂の表面に突き刺して付着せしめ、その後、手袋成形型に被着した塩化ビニルをキュアして成るものである。
【０００８】
上記した手段によれば、適宜温度に加熱した手袋成形型を所定温度に保った塩化ビニル樹脂溶液の槽の中に浸漬して引き上げると、同手袋成形型の表面には塩化ビニルペーストが付着して皮膜となる。手袋成形型に被着した塩化ビニルペーストは、予備乾燥した上で、所定温度の雰囲気内にて、所定時間加熱することでセミキュアした状態となる。
【０００９】
そして、上記塩化ビニルを適度な段階までセミキュアした状態にて、手袋成形型を電極とアースとの間に作られる電界中に移行して回転させる。これと同時に、上記手袋成形型の上方からパイルを均等に散布して落下せしめる。
落下するパイルが電極とアースとの間に至ると、両電極間に生じる電界により、落下するパイルが一斉にアースへ向いた状態となり整列される。そして、上記電界の中を回転しながら通過する手袋成形型に被着するセミキュア状態の塩化ビニル層の表面層（手袋本体の内面）に突き刺さる状態で付着して、同表面を全て覆い尽す。即ち、この段階において、上記塩化ビニル皮膜の表面は、整列して落下するパイルが突き刺さって止まる程度までセミキュアした状態にある。
その後、手袋成形型に被着した塩化ビニル皮膜を完全にキュアさせる。そして、手袋本体となって手袋成形型に被着する皮膜を反転離型する。上記した如く成形した手袋本体の内面には、無数のパイルが同手袋本体の内面に突き刺さった状態で植毛される。また、植毛されたパイルは、手袋本体の内面に突き刺さった範囲の塩化ビニル皮膜が完全にキュアすることで接着されて抜けないように植毛されている。
【００１０】
請求項３記載の塩化ビニル製手袋は、上記請求項１又は２記載の製造方法により製造した塩化ビニル製手袋であって、手袋本体を形成する唯一層の塩化ビニル樹脂層と、該塩化ビニル樹脂層の表層に突き刺さって植毛される植毛とから成なり、上記塩化ビニル樹脂層の要素及び植毛の要素以外に、付加的要素を加えることなく構成したものである。
上記した手段によれば、塩化ビニル製手袋の手袋本体を構成する塩化ビニル樹脂層は、接着用樹脂層や皮膜用樹脂層等を付加しない唯一の樹脂層であり、単一の層として成形される。また、上記塩化ビニル樹脂層の表層、即ち、手袋本体内面側の表層（塩化ビニル層の表面側の部位）には、パイルを突き刺して植毛した植毛がある。
即ち、本発明の塩化ビニル製手袋は、塩化ビニル樹脂層の要素及び植毛の要素とから成る基本的要素以外に、植毛を接着する接着用樹脂層や皮膜用の樹脂層等の付加要素を含むことなく構成してある。しかし、上記した付加的要素とは、あくまで塩化ビニル製手袋を構成する基本的な要素であり、滑りを良くする処理剤層やパウダー等は含まない。
尚、請求項２及び請求項４記載の発明は、後述する発明の実施形態の欄で合わせて説明する。
【００１１】
【発明の実施の形態】
以下、本発明の一実施例を図面に基づいて説明する。
図１は本発明の製造方法に基づいて製造した塩化ビニル製手袋Ａである。この手袋Ａは、例えば食器洗いや洗濯,自動車洗浄などの水仕事や、ガ−デニング等の作業時を行なう際に使用するものであり、塩化ビニル樹脂により手袋本体ａを形成し、その内面に無数のパイルｂを全面的に植毛したものである。
【００１２】
図２にて示すように、上記塩化ビニル製手袋Ａは、手袋成形型Ｃを塩化ビニル樹脂溶液Ｐ１に浸漬し、引き上げて、同型Ｃの表面に手袋本体ａとなる塩化ビニルペーストＰ２を成膜する。
手袋成形型Ｃは、陶磁器や金属を用いて製品と略同形に形成してあり、その表面には製品となる手袋の表面に形成される模様や滑り止め等の写しが凹凸形成してある。また、手袋成形型Ｃは、温度調節により、製造時において、同手袋成形型Ｃは、５０℃程度に加熱して使用する。
上記した如く加熱した手袋成形型Ｃは、所定の液温、例えば３５℃程度に保温した塩化ビニル樹脂溶液Ｐ１の樹脂槽内に浸漬して引き上げる図２（ａ）−（ｂ）−（ｃ）。塩化ビニル樹脂溶液Ｐ１から引き上げた手袋成形型Ｃの表面には、手袋本体ａとなる塩化ビニルペーストＰ２が付着して成膜される。尚、上記した塩化ビニル樹脂溶液の例を示すと、塩化ビニルペーストレジンに可塑剤,安定剤,ゲル化材,顔料など、通常に用いられている各種の添加剤を配合してあり、粘度4000〜10000ｃｐｓとしたものである。
【００１３】
上記した如く手袋成形型Ｃの表面に成膜した塩化ビニルペーストＰ２は、予備乾燥した後、所定温度で所定時間加熱することにより、表面が程よくセミキュアした時点で、パイルｂの植毛工程に移行する（図２−ｃ）。また、上記したように手袋成形型Ｃの表面に被着した塩化ビニルペーストＰ２の表層を程よくセミキュアするための条件、即ち加熱温度と加熱時間は、上限を２００℃で２０分、下限を１００℃で２分とし、この範囲内に設定する。これは重要な要素である。
即ち、上記した上限の加熱温度と加熱時間を越えると、塩化ビニル樹脂が分解,劣化する。また加熱温度と加熱時間の下限を下回ると、キュア不足により物性が低下してしまう。さらに、上記した加熱の設定範囲は、後述するようにパイルｂの植毛工程によって、セミキュアした塩化ビニルペーストの表層にパイルｂを突き刺して止着する条件を満たす要素でもある。また、好ましくは、上記した加熱温度と加熱時間との条件が上限２００℃にて１０分,下限１１０℃にて３分の範囲内に設定すると特に良い結果が得られる。
【００１４】
上記した条件でセミキュアした塩化ビニルペーストＰ２皮膜は、手袋成形型Ｃと共に、図３にて示すように、パイルｂの植毛工程へ移行する。上記したように、セミキュア状態の塩化ビニルペーストＰ２が被着する手袋成形型Ｃは、上下に適宜な間隔を置いた状態で水平に保持される電極ｄ１と、アース側電極ｄ２との間を通過する。
上記電極ｄ１及びアース側電極ｄ２は、金属線を用いて形成した略網状の枠体であり、上下方向に間隔を置いて配置し、その間に手袋成形型Ｃが通過する植毛空間を形成してある。また、電極ｄ１の上方にはパイルｂを収納する散布容器ｅを設置してある。散布容器ｅは、篩いのように容器の底面にパイルｂを少しずつ通過させる微細な網状体を張り、同散布容器ｅを水平に微震動させることにより、底面から適量なパイルｂを均等に散布するように構成してある。
【００１５】
一方、上記した電極ｄ１とアース側電極ｄ２の間には、１万〜５万ボルトの電圧を印加し、両曲ｄ１,ｄ２の間に電界ｄを生じさせる。電界ｄは、電極ｄ１からアース側電極ｄ２へ向けて直線的に生じ、この電界ｄの中を落下して通過する全パイルｂの姿勢を垂直に揃え、電界ｄ内にて回転する手袋成形型Ｃの塩化ビニルペーストＰ２の表面層に突き刺す。
【００１６】
手袋成形型Ｃは、電界ｄ内で数回転させることにより、セミキュア状態の塩化ビニルペーストｄ２の全表面にパイルｂが均等且つ高密度に植毛される（図３）。上記した如く表面（手袋内面）にパイルｂを植毛した手袋成形型Ｃの塩化ビニルペーストＰ２は、再び加熱して塩化ビニル樹脂皮膜を完全にキュアさせる。これにより、塩化ビニル樹脂の表層に突き刺さったパイルｂの基端部が樹脂の完全硬化により止着され確実に植毛される。
そして、冷却時間をおいた後、手袋成形型Ｃの表面に被着する手袋本体ａを反転離型し、且つ、開口縁部に出来た余剰部分を切断して完成である。尚、実際には、上記両電極ｄ１,ｄ２、及び散布容器ｅ等は、密閉された空間内に収められる。また、手袋成形型Ｃの塩化ビニルペーストＰ２の表面に植毛されずに両電極ｄ１,ｄ２を通過したパイルｂは、吸引されて散布容器ｅ内に戻される。
【００１７】
前述したように、加熱温度と加熱時間との設定範囲は、パイルｂの植毛工程によって、セミキュアした塩化ビニルペーストＰ２の表層にパイルｂを突き刺して確実に止着する条件を満たす為の要素である。即ち、塩化ビニルペーストＰ２の表面にパイルｂを植毛するには、上記した温度の設定範囲に基づいて温度管理を行なうことが肝要である。例えば、その設定範囲を逸脱して加熱し過ぎると、塩化ビニルペーストＰ２の表層の硬化が進みすぎでパイルｂを十分に突き刺すことが出来ず、植毛したパイルｂが抜け落ちてしまう。反対に、加熱が足りないと、塩化ビニルペーストＰ２の表層が軟らかすぎて突き刺したパイルｂ２が倒れたり、塩化ビニルペーストＰ２の表面層内に深く埋もれた状態で硬化してしまうので、手袋を装着した際の風合いが悪くなる。
【００１８】
上記した如く浸漬成形する手袋本体ａを形成する樹脂の厚さは、上限が１．５mm,下限が０．１mmの範囲に収めることが好ましい。即ち、樹脂厚が上記した範囲の上限よりも厚くなると、手袋の風合いを損ない、下限よりも薄いと、ピンホール等が生じ易く、作業手袋としての十分な強度を確保出来なくなるからである。尚、上記した実施例では、手袋本体ａを一度の浸漬により成形したが、必要であるならば樹脂への浸漬を２回行なって手袋本体を形成してもよい。
【００１９】
また、本発明の塩化ビニル製手袋は、パイルｂを植毛した状態における厚みも重要な要素である。下記に示す表１は、本発明の製造方法にて製造した手袋の肉厚の値であり、肉厚が平均的となる袖口付近（袖口と手首の中間あたり）の３箇所Ａ〜Ｃを測定した結果である。尚、測定方法は、最小０．０１mmの目盛りを持ち、且つ加圧面が平滑であって直径５mm及び１０mmの円形で、加圧荷重を８０ｇfに設定した条件（JISK6301準ずる）により厚みを計測した。尚、試験した手袋に植毛したパイルは０．５mmのものであるが、測定時に加わる加圧により同パイルが潰れるので０．５mmの植毛でも数値は薄く計測される。
【表１】
0004266493.tif 000002
また、上記した測定方法の他に、拡大鏡と寸法の基準となる直径０．５mmの鋼線を使用して目測により手袋断面を計測した場合、即ち、植毛を圧縮しない状態で計測した場合（植毛前と植毛後）、下記の如き測定結果が得られた。
従来品の手袋は、植毛前が０．３〜０．７mmであり、植毛後は０．４〜０．８mm平均であった。
また、本発明手袋は、植毛前が０．２〜０．６mmであり、植毛後は、０．３〜０．７mm平均であった。よって、従来にはなかった塩化ビニル樹脂製手袋、即ち、手袋本体ａの肉厚が、０．２〜０．３mmのものを製造することが可能になった。
【００２０】
【発明の効果】
以上説明したように、本発明の塩化ビニル製手袋の製造方法は、塩化ビニル樹脂溶液中に浸漬ことにより手袋成形型の表面に塩化ビニルペーストを付着させて成膜し、この皮膜を程よくセミキュアした後、電極とアースとの間に生じる電界を利用して、上方から散布して落下するパイルを整列させ、同パイルを上記塩化ビニル樹脂の表面（手袋内面）に突き刺した後、同皮膜を完全にキュアすることにより、手袋本体の内面に突き刺さったパイルの基端を樹脂の表層内に止着して植毛するものである。
よって、従来、塩化ビニル手袋を製造する際に行なっていた少なくとも２回の浸漬工程、すなわち、手袋成形型の表面に塩化ビニルペーストを付着して手袋本体となる皮膜を作るための浸漬工程と、上記塩化ビニルペーストの皮膜の表面（手袋本体の内面）にパイルを接着するための樹脂溶液を付着させるための浸漬工程との内、後者の浸漬工程を省くことができ、手袋本体を成形する一度の浸漬工程だけで、同手袋本体の内面にパイルを植毛することが可能となる。
【００２１】
請求項２記載の発明は、上記手袋成形型の表面に成膜した塩化ビニルペーストをセミキュアする際の加熱温度と加熱時間との範囲を２００℃にて２０分を上限とし、且つ、１００℃にて２分を下限としたものである。而して、手袋成形型に成膜した塩化ビニルペーストを程よくセミキュアするための要素となる加熱温度と加熱時間との範囲を上記した範囲内に設定することにより、電界の利用によりパイルを整列させ、塩化ビニルペーストの表層に突き刺すことが初めて可能となる。即ち、上記した条件は、パイルの植毛を成立させるための不可欠条件である。
【００２２】
請求項３記載の塩化ビニル製手袋は、請求項１又は２記載の製造方法により製造したものであり、手袋本体を形成する唯一層の塩化ビニル樹脂層と、該塩化ビニル樹脂層の表層に突き刺さって植毛される植毛とから成なり、上記塩化ビニル樹脂層の要素及び植毛の要素以外に、付加的要素を加えることなく構成したものである。
よって、パイルを接着する為の樹脂溶液や、植毛後に行なう皮膜用樹脂溶液等に浸漬する二度目の浸漬工程を省くことができるので、製造工程において上述した効果を奏すると共に、接着用の樹脂溶液の層がなくなるので、手袋本体内面にパイルを植毛しつつ、同手袋本体の肉厚を適度に薄くすることが可能となり、今までにないソフトな使用感を得る。
【００２３】
請求項４記載の塩化ビニル製手袋は、上記請求項３記載の塩化ビニル製手袋において、塩化ビニルによる手袋本体の肉厚を０．１mmから１．５mmとしたものであるから、手袋本体に必要な強度を確保しつつ、良好な風合いと良好な使用感を得る。
【図面の簡単な説明】
【図１】  本発明を実施した塩化ビニル製手袋を一部切欠して示す正面図。
【図２】  本願の塩化ビニル製手袋の浸漬及び乾燥,セミキュア工程を示す概略図であり（ａ）は手袋成形型と塩化ビニル樹脂溶液を示す正面図,（ｂ）は、同溶液中に手袋成形型を浸漬した状態を示す正面図,（ｃ）は、塩化ビニル樹脂溶液から引き上げた状態の手袋成形型を示す正面図。
【図３】  電極とアースとの間に生じる電界を利用し、同電界範囲を回転移動する手袋成形型の皮膜にパイルを整列させて突き刺すことにより植毛している状態を示す斜視図。
【符号の説明】
Ａ・・・塩化ビニル製手袋
ａ・・・手袋本体
ｂ・・・パイル
Ｃ・・・手袋成形型
ｄ・・・電界
ｄ１・・・電極
ｄ２・・・アース側電極
ｄ・・・電界
ｅ・・・散布容器
Ｐ１・・・塩化ビニル樹脂溶液
Ｐ２・・・塩化ビニルペースト
【図１】
0004266493.tif 000003
【図２】
0004266493.tif 000004
【図３】
0004266493.tif 000005